인열성 특히 직선 커트성이 우수하고, 내핀홀성 특히 내굴곡 핀홀성이 우수한 이축 연신 폴리아미드 필름의 제공. 지방족 폴리아미드와 폴리메타자일렌 아디파미드(MXD6)의 혼합물로 구성되는 이축 연신 폴리아미드 필름으로서, 상기 이축 연신 폴리아미드 필름을 라미네이트할 수 있을 수 있었던 필름 적층체를 이용해 포장봉투를 얻은 후, 상기 이축 연신 폴리아미드 필름의 제막 시의 종방향(MD방향)으로 노치를 넣어 MD방향으로 200 mm인열 있었을 때의 필름 적층체 앞면과 뒷면 인열부의 어긋남폭이 2.0 mm이하인 것을 특징으로 하는 이축 연신 폴리아미드 필름. 지방족 폴리아미드와 MXD6의 혼합비가 지방족 폴리아미드 /MXD6=80/20~99/1(질량비)인 이축 연신 폴리아미드 필름. 미연신 필름을 종연신 배율 2.5배 이상이고 세로×횡연신배율 7배 이상에서 동시 이축 연신하는 이축 연신 폴리아미드 필름 제조 방법.
To provide a biaxially-stretched polyamide film excellent in tear properties and particularly in straight line-cuttability and excellent in pinhole resistance and particularly in flex pinhole resistance. The biaxially-stretched polyamide film is obtained by using a mixture of aliphatic polyamide with polymetaxylene adipamide (MXD6). When a packaging bag is obtained by using a film laminate obtained by laminating the biaxially-stretched polyamide film, an incision is made on the packaging bag in the longitudinal direction (MD direction) of the biaxially-stretched polyamide film when produced, and the packaging bag is torn by 200 mm in the MD direction, the biaxially-stretched polyamide film is characterized in that the deviation width of a torn part of the film laminate between the front surface thereof and the back surface is 2.0 mm or less. A mixing ratio of the aliphatic polyamide with MXD6 satisfies the expression: (the aliphatic polyamide)/MXD6=80/20-99/1 (by a mass ratio). The method for producing the biaxially-stretched polyamide film comprises a step of stretching an unstretched film simultaneously and biaxially by 2.5 or higher vertical stretch ratio and 7 or higher vertical×horizontal stretch ratio.